ОГНЕУПОРНЫЙ ВЫСОКОПРОЧНЫЙ КОМПОЗИТ (ОВК) И СПОСОБ ЕГО ИЗГОТОВЛЕНИЯ

1. Огнеупорный высокопрочный композит (ОВК), образованный как многослойная структура, путем многопроходной пакетной прокатки (МПП), отличающийся тем, что состоит из повторения пакетов слоев углерода (С) в виде графита или графена, а также слоев металлов, по крайней мере, один из которых является тугоплавким, и/или сплавов металлов, и/или соединений металлов, в состав которых (сплавов, соединений) входит минимум один тугоплавкий металл.
2. Композит по п. 1, отличающийся тем, что между слоями углерода и тугоплавкого металла находятся слои карбида этого металла.
3. Композит по п. 1, отличающийся тем, что в качестве металла используется тантал (Та).
4. Композит по п. 2, отличающийся тем, что тугоплавким металлом и его карбидом является тантал и карбид тантала.
5. Композит по п. 1, отличающийся тем, что между слоями углерода находятся слои только карбида тугоплавкого металла.
6. Композит по п. 5, отличающийся тем, что между слоями углерода находятся слои только карбида тантала (ТаС).
7. Композит по п. 1, или 2, или 5, отличающийся тем, что количество пакетов слоев углерода, в виде графита или графена, а также металлов и/или карбидов металлов, равно тысяче или более на 1 (один) мм толщины.
8. Способ изготовления композита, реализуемый в многопроходной пакетной прокатке (МПП), отличающийся тем, что первоначальный пакет состоит из трех слоев, внешние из которых являются металлами (в виде металлических фольг), как минимум один из которых является тугоплавким, а внутренний слой является графитовым (в виде графитовой фольги), а все последующие пакеты состоят из многослойных фольг, полученных в предыдущем цикле прокатки, и в течение определенных этапов (циклов) МПП на композит оказывается различное дополнительное физическое воздействие (давлением, и/или температурой, и/или электрическими и/или магнитными полями).
9. Способ по п. 8, отличающийся тем, что прокатка - холодная (без нагрева композита).
10. Способ по п. 8, отличающийся тем, что между слоями при складывании пакета, начиная со второго цикла сложения, добавляется дополнительный слой графита (в виде фольги): однократно, или несколько раз.
11. Способ по п. 8, или 10, отличающийся тем, что за счет холодной МПП самые тонкие слои графита утончаются до 1-3 моноатомных гексагональных слоев без нагрева.
12. Способ по п. 9, отличающийся тем, что в процессе холодной прокатки на границах металл - углерод образуются слои карбида металла за счет холодной диффузии под давлением.
13. Способ по п. 8 или 10, отличающийся тем, что после МПП утончение слоев графита до 1-3 моноатомных гексагональных слоев происходит при дополнительном нагреве за счет взаимной тепловой диффузии атомов углерода и металла и образования карбида металла.
14. Способ по п. 8, отличающийся тем, что для рекристаллизации графита в качественные гексагональные кристаллы и «сшивки» малых кристаллов в большие пленки во время и/или после последней прокатки (последнего цикла МПП) на композит оказывают дополнительное физическое воздействие (постоянным и/или переменным магнитным и/или электрическим полем, и/или давлением, и/или нагревом).